(57)【特許請求の範囲】
【請求項１】
少なくとも一つのポリイソブチレン、少なくとも一つの（メタ）アクリレートポリマーまたは（メタ）アクリレートコポリマー、および添加剤を含む感圧接着剤であって、その際、
前記感圧接着剤の重量に基づいて、
（ａ）  ポリイソブチレン４０〜６０重量％、
（ｂ）  （メタ）アクリレートポリマーまたは（メタ）アクリレートコポリマー６０〜４０重量％、および
（ｃ）  添加剤を１０重量％まで含み、
前記ポリイソブチレンが、５００，０００以上の重量平均分子量を有する、感圧接着剤。
【請求項２】
少なくとも一つのポリイソブチレン、および少なくとも一つの（メタ）アクリレートポリマーまたは（メタ）アクリレートコポリマーを含む感圧接着剤であって、その際、
前記感圧接着剤の重量に基づいて、
（ａ）  ポリイソブチレン４０〜６０重量％、
（ｂ）  （メタ）アクリレートポリマーまたは（メタ）アクリレートコポリマー６０〜４０重量％を含み、その際、添加剤（ｃ）を含まず、そして、前記ポリイソブチレンが、５００，０００以上の重量平均分子量を有することを特徴とする、感圧接着剤。
【請求項３】
前記感圧接着剤における前記ポリイソブチレンの割合が、前記感圧接着剤の重量に対して少なくとも４５重量％であることを特徴とする、請求項１又は２に記載の感圧接着剤。
【請求項４】
前記感圧接着剤の重量に基づいて、
（ａ）  ポリイソブチレン４５〜５５重量％、
（ｂ）  （メタ）アクリレートポリマーまたは（メタ）アクリレートコポリマー５５〜４５重量％、および
（ｃ）  添加剤を５重量％まで含むことを特徴とする、請求項１又は３に記載の感圧接着剤。
【請求項５】
前記感圧接着剤の重量に基づいて、
（ａ）  ポリイソブチレン４５〜５５重量％、および
（ｂ）  （メタ）アクリレートポリマーまたは（メタ）アクリレートコポリマー５５〜４５重量％を含み、
その際、添加剤（ｃ）を含まないことを特徴とする、請求項２又は３に記載の感圧接着剤。
【請求項６】
電子線硬化に供されることを特徴とする、請求項１〜５のいずれか一つに記載の感圧接着剤。
【請求項７】
前記ポリイソブチレンが、８００，０００以上の重量平均分子量を有することを特徴とする、請求項１〜６のいずれか一つに記載の感圧接着剤。
【請求項８】
前記ポリイソブチレンが、１，０００，０００以上の重量平均分子量を有することを特徴とする、請求項１〜７のいずれか一つに記載の感圧接着剤。
【請求項９】
請求項１〜８のいずれか一つに記載の感圧接着剤を製造するための方法であって、
（ａ）  前記ポリイソブチレン、前記（メタ）アクリレートポリマーまたは（メタ）アクリレートコポリマー、および場合により前記添加剤を提供する工程、および
（ｂ）  均質な混合物を得ながら、工程（ａ）で提供された成分を混合する工程、および
（ｃ）  工程（ｂ）で得られた混合物を成形する工程、
を含む、上記方法。
【請求項１０】
工程（ｃ）における混合物が、支持体上に供され、そしてその場で層に成形されることを特徴とする、請求項９に記載の方法。
【請求項１１】
混合物が電子線処理に供されることを特徴とする、請求項９又は１０に記載の方法。
【請求項１２】
前記電子線処理が、前記混合物の成形に引き続いて遂行されることを特徴とする、請求項１１に記載の方法。
【請求項１３】
請求項１〜８のいずれか一つに記載の感圧接着剤の接着テープのための使用。
【請求項１４】
請求項１〜８のいずれか一つに記載の感圧接着剤のマスキングテープのための使用。
【発明の詳細な説明】
【技術分野】
【０００１】
本発明は、感圧接着剤、その製造方法、およびその感圧接着剤の使用に関する。
【背景技術】
【０００２】
従来の技術から、ポリイソブチレンからの感圧接着剤が知られている。ポリイソブチレンの特性は、その分子量に応じて変わる。いずれのポリイソブチレンも、約−６５℃のゴム様ガラス転移点を有する。しかしながら、ポリイソブチレンは飽和した性質を有するので、ポリイソブチレンの老化挙動および天候挙動（Ｗｉｔｔｅｒｕｎｇｓｖｅｒｈａｌｔｅｎ）は、天然ゴムのそれらより非常に安定している。
【０００３】
天然ゴムの場合と同様に、ポリイソブチレンは、一般に、粘着力を高める樹脂と混合され、その際、好ましくは高分子量および低分子量のポリイソブチレンからなる混合物が使用される。ポリイソブチレンをベースとする感圧接着剤は、一般に、天然ゴム系感圧接着剤のような接着技術的性質を有している。それに反して、ポリイソブチレンをベースとする感圧接着剤の老化安定性は、むしろアクリレート系感圧接着剤のそれに相当する。
【０００４】
高分子量ポリイソブチレンをベースとする感圧接着剤の室温及びそれ以下の温度で不利な流動挙動（低温挙動）の傾向の他に、電子線照射によるその架橋のエラーがとりわけ不利である。以下、電子線硬化（ＥＳＨ）と呼ぶ、電子線によるポリマーの架橋は、感圧接着剤の架橋成分の分子量を高めるのに配慮し、そしてそれにより、感圧接着剤の粘着性および剥離性に悪影響を及ぼすことなく、感圧接着剤の成分間の強い凝集に配慮するものである。ポリイソブチレンは、その飽和した性質に起因して、電子線硬化によらずに架橋すること場合があり、それにより、特に室温未満の温度において、ポリイソブチレンをベースとする感圧接着剤の不十分な凝集が引き起こされる場合がある。
【先行技術文献】
【非特許文献】
【０００５】
【非特許文献１】Ｕｌｌｍａｎｎｓ  Ｅｎｚｙｋｌｏｐａｅｄｉｅ  ｄｅｒ  ｔｅｃｈｎｉｓｃｈｅｎ  Ｃｈｅｍｉｅ  （４．  Ａｕｆｌ．），  Ｂａｎｄ  １２，  Ｓ．  ５２５−５５５
【非特許文献２】Ｓｋｅｌｈｏｒｎｅ，  Ｅｌｅｃｔｒｏｎ  Ｂｅａｍ  Ｐｒｏｃｅｓｓｉｎｇ，  ｉｎ  Ｃｈｅｍｉｓｔｒｙ  ａｎｄ  Ｔｅｃｈｎｏｌｏｇｙ  ｏｆ  ＵＶ  ａｎｄ  ＥＢ  ｆｏｒｍｕｌａｔｉｏｎ  ｆｏｒ  Ｃｏａｔｉｎｇｓ，  Ｉｎｋｓ  ａｎｄ  Ｐａｉｎｔｓ，  Ｖｏｌ．  １，  １９９１，  ＳＩＴＡ，  Ｌｏｎｄｏｎ
【発明の概要】
【発明が解決しようとする課題】
【０００６】
本発明の課題は、従来技術による欠点を取り除くことである。ポリイソブチレンをベースとする感圧接着剤であり、その際、特に、室温未満の温度において優れた流動挙動および高い凝集性を有する該感圧接着剤を提供することである。さらに、そうした感圧接着剤を製造するための方法およびその感圧接着剤の使用を提供することである。
【課題を解決するための手段】
【０００７】
これらの課題は、請求項１、１５、１９および２０の特徴により解決される。本発明の目的にかなった形態は、請求項２〜１４、並びに１６〜１８の特徴から明らかとなる。
【０００８】
本発明によれば、少なくとも一つのポリイソブチレン、少なくとも一つの（メタ）アクリレートポリマーまたは（メタ）アクリレートコポリマー、および場合により添加剤を含む感圧接着剤であり、その際、該感圧接着剤におけるポリイソブチレンの割合が、感圧接着剤の重量に基づいて少なくとも１０重量％である、感圧接着剤が提供される。
【０００９】
本発明の感圧接着剤は、アクリレート系感圧接着剤に比較して、低温においてさえ、高い接着力によって特徴付けられる。これは、特に室温より低い温度、たとえば５℃以下の温度が相当する。低い温度では、アクリレート系感圧接着剤は接着力を失うが、本発明の感圧接着剤の接着力はそれどころか高まる。この効果はポリイソブチレンの可撓性に起因しており、他方、この可撓性は、ポリイソブチレンの非常に低いガラス転移点（Ｔｇ）に基づいている。本発明の感圧接着剤の低温におけるその高い接着力によって、本発明の感圧接着剤は、特に屋外での使用に適している。
【００１０】
さらに、本発明による感圧接着剤は、より長い貯蔵時間にわたり基材に対する比較的一定の接着力を示す（長期間接着）。アクリレート系感圧接着剤の場合、それとは逆に、長期間接着時に接着力が増える。この感圧接着剤を含む接着テープを再び剥がさなければならないときには、それが欠点となる。これに反し、本発明の感圧接着剤は、そのような感圧接着剤を有する接着テープが実質的に変化しない接着力を有し、所定の感圧接着剤の目的にかなった選択が容易となることを保証する。
【００１１】
さらに、本発明による感圧接着剤は、高い老化耐性を有する。これは、ポリイソブチレン成分だけでなく（メタ）アクリレートポリマー成分または（メタ）アクリレートコポリマー成分の飽和された性質に由来する。
【００１２】
さらに、本発明による感圧接着剤は、高温においても良好な加工性が得られ、これはその粘度に由来するものであり、そして、粗い基材に対してさえも高い接着強度が得られる。
【００１３】
感圧接着剤におけるポリイソブチレンの割合は、いずれも感圧接着剤の重量に基づいて、好ましくは少なくとも２５重量％、特に好ましくは少なくとも４５重量％。なかんずく好ましくは少なくとも６０％である。
【００１４】
感圧接着剤における添加剤の割合は、感圧接着剤の重量に基づいて、好ましくは０〜１０重量％である。
【００１５】
好ましい一実施形態において、ポリイソブチレンと（メタ）アクリレートポリマーまたは（メタ）アクリレートコポリマーとの重量比は、感圧接着剤中のポリ（メタ）アクリレートポリマーまたはポリ（メタ）アクリレートコポリマーに対するポリイソブチレンの全重量に基づいて、５：１〜１：５、特に好ましくは２：１〜１：２、なかんずく好ましくは１．５：１〜１：１．５である。
【００１６】
一実施形態において、本発明による感圧接着剤は、該感圧接着剤の重量に基づいて、
（ａ）  ポリイソブチレン４０〜６０重量％、
（ｂ）  （メタ）アクリレートポリマーまたは（メタ）アクリレートコポリマー６０〜４０重量％、および
（ｃ）  添加剤０〜１０重量％を含む。
【００１７】
第二の実施形態において、本発明の感圧接着剤は、その感圧接着剤の重量に基づいて、
（ａ）  ポリイソブチレン４５〜５５重量％、
（ｂ）  （メタ）アクリレートポリマーまたは（メタ）アクリレートコポリマー５５〜４５重量％、および
（ｃ）  添加剤０〜５重量％を含む。
【００１８】
さらなる実施形態において、本発明の感圧接着剤は、その感圧接着剤の重量に基づいて、
（ａ）  ポリイソブチレン４５〜５５重量％、
（ｂ）  （メタ）アクリレートポリマーまたは（メタ）アクリレートコポリマー５５〜４５重量％、および
（ｃ）  添加剤０重量％を含む。
【００１９】
本発明の感圧接着剤は粘着を高める樹脂を全く含まないことが好ましい。
【００２０】
好ましい一実施形態において、本発明の感圧接着剤は電子線硬化に供される。
【００２１】
特にポリイソブチレンは、高分子量のポリイソブチレンである。とりわけこのポリイソブチレンは、５００，０００以上、特に好ましくは８００，０００以上、なかんずく好ましくは１，０００，０００以上の重量平均分子量を有する。
【００２２】
異なる分子量および異なる分子量分布を有するポリイソブチレンからなる混合物を使用することができる。
【００２３】
感圧接着剤の接着作用は、実質的にポリイソブチレンと（メタ）アクリレートポリマーまたは（メタ）アクリレートコポリマーとからなる混合物に基づいており、それ故、この感圧接着剤には粘着を高める樹脂を添加する必要が全くない。
【００２４】
（メタ）アクリレートポリマーまたは（メタ）アクリレートコポリマーとして、アクリレート系感圧接着剤の製造に使用される全てのポリマーおよび／またはコポリマーを使用できる。この（メタ）アクリレートポリマーまたは（メタ）アクリレートコポリマーは、式ＣＨ２＝ＣＨ（Ｒ１）（ＣＯＯＲ２）［式中、Ｒ１はＨおよび／またはＣＨ３であり、Ｒ２はＨおよび／または１〜３０個の炭素原子、４〜１４個の炭素原子、好ましくは４〜９個の炭素原子を有するアルキル鎖である。］で表されるアクリル酸エステルおよび／またはメタクリル酸エステルから製造できる。特定の例としては、それらに限定されることなく、ｎ−ブチルアクリレート、ｎ−ペンチルアクリレート、ｎ−ヘキシルアクリレート、ｎ−ヘプチルアクリレート、ｎ−オクチルアクリレート、ｎ−ノニルアクリレート、ラウリルアクリレート、ステアリルアクリレート、ベヘニルアクリレート、およびそれらの分岐鎖状アイソマー（たとえば、２−エチルヘキシルアクリレートなど）である。
【００２５】
添加剤として感圧接着剤には、ポリイソブチレン感圧接着剤およびアクリレート感圧接着剤の製造用として当業者に周知の全ての添加剤、例えば、フィラー、顔料、レオロジー添加剤、粘着性を向上させるための添加剤、可塑化剤、エラストマー、老化防止剤（酸化防止剤）、光保護剤、紫外吸収剤、ならびに、たとえば乾燥剤（たとえば分子篩ゼオライト、酸化カルシウム）、流動剤（Ｆｌｉｅｓｓｍｉｔｔｅｌ）および均染剤（Ｖｅｒｌａｕｆｍｉｔｔｅｌ）、湿潤剤（界面活性剤）または触媒のようなその他の補助剤および添加材を添加することができる。
【００２６】
フィラーとしては、たとえば、チョーク、炭酸マグネシウム、炭酸亜鉛、カオリン、硫酸バリウム、二酸化チタン、酸化カルシウムのような微粉砕された固体の添加材を使用できる。さらなる例として、チャコ（Ｔａｌｋｕｍ）、雲母、シリカ、シリケート、または酸化亜鉛がある。これらの物質の混合物も使用できる。
【００２７】
使用される顔料は、有機質のものでも無機質のものでもよい。あらゆる種類の有機または無機顔料、たとえば、光安定性および紫外安定性を向上させるための二酸化チタンのような白色顔料、ならびに金属顔料が考慮される。
【００２８】
レオロジー添加剤の例としては、焼成シリカ、層状シリケート（ベントナイト）、高分子量ポリアミド粉末またはヒマシ油誘導体粉末である。
【００２９】
粘着性を向上させるための添加剤は、たとえば、ポリアミド、エポキシド、またはシランの群からの物質であることができる。
【００３０】
可塑化剤の例とは、フタル酸エステル、トリメリット酸エステル、リン酸エステル、アジピン酸のエステルならびに別の非環式ジカルボン酸エステル、脂肪酸エステル、ヒドロキシカルボン酸エステル、フェノールのアルキルスルホン酸エステル、脂肪族、脂環族および芳香族の鉱油、炭化水素、液体もしくは半固体のゴム（たとえば、ニトリルゴムもしくはポリイソプレンゴム）、ブテンおよび／またはイソブテンからの液体もしくは半固体の重合体、アクリル酸エステル、ポリビニルエーテル、粘着力を高める樹脂のベースでもある、原料をベースとする液状樹脂および軟樹脂、ウールワックスおよび別のワックス類、シリコーン、ならびにポリエステルまたはポリウレタンのような高分子可塑化剤が挙げられる。
【００３１】
適切な樹脂は、ロジン誘導体（たとえば、不均化、水素化もしくはエステル化により生じる誘導体）、クマロン−インデン樹脂およびポリテルペン樹脂、脂肪族もしくは芳香族炭化水素樹脂（Ｃ−５−、Ｃ−９−、（Ｃ−５）２−樹脂）、混合されたＣ−５／Ｃ−９樹脂、前記の種類の水素化および部分水素化誘導体、スチレンもしくはメチルスチレンからの樹脂、ならびにテルペン−フェノール樹脂、およびＵｌｌｍａｎｎｓ  Ｅｎｚｙｋｌｏｐａｅｄｉｅ  ｄｅｒ  ｔｅｃｈｎｉｓｃｈｅｎ  Ｃｈｅｍｉｅ  （４．  Ａｕｆｌ．），  Ｂａｎｄ  １２，  Ｓ．  ５２５−５５５（非特許文献１）中で引用されているような、あらゆる天然樹脂および合成樹脂である。これらの樹脂を用いて、本発明による接着促進剤の接着加工特性を調整かつ制御できる。さらに、これらの樹脂は相調整剤（Ｐｈａｓｅｎｖｅｒｍｉｔｔｌｅｒ）として使うことができる。
【００３２】
適切なエラストマーとは、たとえば、ＥＰＤＭゴムもしくはＥＰＭゴム、ポリイソブチレン、ブチルゴム、エチレン−酢酸ビニル、ジエンからの水素化ブロックコポリマー（たとえばＳＢＲ、ｃＳＢＲ、ＢＡＮ、ＮＢＲ、ＳＢＳ、ＳＩＳもしくはＩＲの水素化により得られるたとえばＳＥＰＳおよびＳＥＢＳとして知られているようなポリマー類）、またはＡＣＭのようなアクリレートコポリマーである。
【００３３】
たとえばフィラーおよび可塑剤のような、さらなる構成成分を有する本発明の接着剤を処方（Ｒｅｚｅｐｔｉｅｒｕｎｇ）することは同様に従来技術である。
【００３４】
本発明の感圧接着剤は、電子線硬化（ＥＳＨ）を使って架橋させることができる。電子線加速器を用いる場合、使用できる典型的な照射装置は、線形陰極システム、スキャナー装置（Ｓｃａｎｎｅｒｓｙｓｔｅｍｅ）、あるいはセグメント陰極システムである。従来技術の詳細な説明および最も重要な方法パラメータは、Ｓｋｅｌｈｏｒｎｅ，  Ｅｌｅｃｔｒｏｎ  Ｂｅａｍ  Ｐｒｏｃｅｓｓｉｎｇ，  ｉｎ  Ｃｈｅｍｉｓｔｒｙ  ａｎｄ  Ｔｅｃｈｎｏｌｏｇｙ  ｏｆ  ＵＶ  ａｎｄ  ＥＢ  ｆｏｒｍｕｌａｔｉｏｎ  ｆｏｒ  Ｃｏａｔｉｎｇｓ，  Ｉｎｋｓ  ａｎｄ  Ｐａｉｎｔｓ，  Ｖｏｌ．  １，  １９９１，  ＳＩＴＡ，  Ｌｏｎｄｏｎ（非特許文献２）により明らかにされている。典型的な加速電圧は、５０ｋＶ〜５００ｋＶ、好ましくは８０ｋＶ〜３００ｋＶの範囲内にある。適用される照射量は、５〜１５０ｋＧｙの間、特に２０〜１００ｋＧｙの間で変動する。
【００３５】
電子線硬化は、本発明の感圧接着剤の（メタ）アクリレートポリマーまたは（メタ）アクリレートコポリマーの架橋を引き起こす。したがって、短時間温度安定性試験（Ｋｕｒｚｚｅｉｔｔｅｍｐｅｒａｔｕｒｂｅｓｔａｅｎｄｉｇｋｅｉｔｓｔｅｓｔｓ（ＳＡＦＴ））が示しているように、本発明の感圧接着剤の温度安定性は明らかに向上される。
【００３６】
最後に本発明は、少なくとも一つの支持体および一層の感圧接着剤からなる、片面または両面接着テープのための、前述した感圧接着剤の使用に関する。
【００３７】
本発明の感圧接着剤、たとえば接着テープ用の支持体材料としては、フィルム（ポリエステル、ＰＥＴ、ＰＥ、ＰＰ、ＢＯＰＰ、ＰＶＣ、ポリイミド）、フリース、発泡体、織物および織物フィルム、ならびに剥離紙（グラシン、ＨＤＰＥ、ＬＤＰＥ）のような、当業者によく知られた、慣用的な材料が使用される。さらなる実施形態においては、該感圧接着剤を用いてマスキングテープが製造される。これらの列挙は完全なものではない。
【００３８】
それ故、本発明の基準に従って、以下の工程を含む、本発明の感圧接着剤を製造するための方法がさらに提供される。
（ａ）  前記ポリイソブチレン、前記（メタ）アクリレートポリマーまたは（メタ）アクリレートコポリマー、および場合により前記添加剤を提供する工程、および
（ｂ）  均質な混合物を得ながら、工程（ａ）で提供された成分を混合する工程、および
（ｃ）  工程（ｂ）で得られた混合物を成形する工程。
【００３９】
工程（ｂ）は、適切な混合機、たとえば、遊星ローラー押出機または二軸スクリュー押出機中で遂行できる。好ましくは、押出し温度は１３０℃より高く、特に好ましくは１３０℃であり、そして混合操作もしくは送り出し操作（Ｆｏｅｄｅｒｂｅｔｒｉｅｂ）における押出機の回転数は、５０回転／分より高く、特に好ましくは７５〜１００回転／分であり、合目的的には温度プロフィルＰＷＥ（温度サイクル１、２および３を選択）である。
【００４０】
以下でブレンド（Ｂｌｅｎｄｓ）とも呼ぶ、工程（ｂ）で得られた混合物は、それから、ロール塗布装置（Ｗａｌｚｅｎａｕｆｔｒａｇｗｅｒｋ）を用いて接着層に成形できる。そのために、その混合物を、１５〜２００ｇ／ｍ２、好ましくは５０ｇ／ｍ２の層厚でもって、支持体上、好ましくは紙またはフィルム上に合目的的に供する。
【００４１】
この混合物を、特に電子線硬化（ＥＳＨ）に供する。この方法工程は、混合物の成形に引き続いて合目的的に遂行される。
【００４２】
以下に例に基づいて、図面を参照しながら本発明をより詳細に説明する。
【図面の簡単な説明】
【００４３】
【図１】アクリレート系感圧接着剤と比較した、本発明の例示的感圧接着剤の、粘度、接着力、および短時間温度試験（ＳＡＦＴ）の結果を示すグラフである。
【図２】アクリレート系感圧接着剤と比較した、本発明の例示的感圧接着剤の８０℃における温度（Ｔｅｍｐｅｒａｔｕｒ）後の接着力の経時変化を示すグラフである。
【発明を実施するための形態】
【実施例】
【００４４】
例
表１に示す本発明の感圧接着剤を製造した。これらの感圧接着剤のいずれも添加剤を含まなかった。
【００４５】
高分子量のゴム状ポリイソブチレン（Ｏｐｐａｎｏｌ  Ｂ  １００、重量平均分子量１，１００，０００）を、遊星ローラー押出機（温度プロフィルＰＷＥ（温度サイクル１、２および３））中でアクリレートコポリマー（Ｐｒｉｍａｌ  ＰＳ  ８３  Ｄ）の弱いアンモニアの水性分散物と１３０℃で混合して、感圧接着剤を製造した。混合操作または巻上げ操作における押出機の回転数は７５〜１００Ｕ／分であった。こうして得られた本発明の感圧接着剤を、ロール塗布装置によりフィルム上に、５０ｇ／ｍ２の接着性被膜に成形した。
【００４６】
【表１】
0005551163.tif 000002
【００４７】
図１に示したグラフにおいて、その図１中、ＰＩＢ／アクリレート混合物として表される、本発明の感圧接着剤の、粘度（Ｖｉｓｃ）、鋼に対する接着力（ＫＫＳ）、および選択された例についての短時間温度安定性（ＳＡＦＴ）が示されている。横軸には、アクリルコポリマーの重量割合（０〜１００重量％）が示されている。ここで使用された略号は次の意味を有する。
0005551163.tif 000003
【００４８】
直線的に下降する曲線は感圧接着剤の粘度を示し、一方、放物線状に上昇する曲線は感圧接着剤の接着力を示す。本発明の感圧接着剤が好ましい混合割合である場合、樹脂を添加しなくても、３〜４Ｎ／ｃｍの接着力を達成できることが分かる。これは、例えばマスキングテープの使用範囲において通常である。
【００４９】
さらに、アクリレートのＥＳＨ架橋を使って、本発明の感圧接着剤の温度安定性を著しく工場させることができる。これは、短時間温度安定性試験（ＳＡＦＴ）により示される。
【００５０】
表２は、さまざまな感圧接着剤について、室温（ＲＴ）の場合、５℃の場合、および室温での巻き上げ（Ａｕｆｚｉｅｈｅｎ）及び貯蔵１４日後の場合の鋼に対する接着力を示している。
【００５１】
【表２】
0005551163.tif 000004
【００５２】
表２から、巻き上げ後の、あるいは温度の影響による接着力の変化が分かる。鋼のような基材に対する、貯蔵時間の感圧接着剤の接着力は、ポリイソブチレンとアクリレートコポリマーの選択された重量比に依存する。純粋なアクリレート系感圧接着剤は明らかに上昇した接着力を示しているが、ポリイソブチレンとアクリレートコポリマーの重量比が１：１である本発明による感圧接着剤の場合、その接着力は本質的に一定のレベルにとどまる。これは、長期間接着の場合の本発明による感圧接着剤の利点を、本発明の感圧接着剤を支持する接着テープが次に所望通りに剥離されることによって裏付けるものである。
【００５３】
さらに、低い温度での、たとえば屋外での接着の場合の接着力は、ポリイソブチレンとアクリレートコポリマーの重量比によって影響し得ることが分かった。純粋なアクリレート系感圧接着剤は、低温で接着力を失うが、本発明による感圧接着剤の場合、ポリイソブチレンの含有量に応じて、接着力はむしろ上昇させることができ、これはポリイソブチレンの、非常に低いガラス転移温度（Ｔｇ）という特徴に基づくその可撓性によって引き起こされる。
【００５４】
図２は、本発明による感圧接着剤の老化耐性を示している。本発明の感圧接着剤（ポリイソブチレン８９重量％／アクリレートコポリマー１１重量％、ポリイソブチレン１８重量％／アクリレートコポリマー８２重量％）は、純粋なアクリレート系感圧接着剤と比較して利点を有することがわかる。ポリイソブチレンだけでなく、アクリレートコポリマーの飽和した性質に基づいて、本発明の感圧接着剤の老化耐性は長期間にわたっても比較的一定である。これは、ポリイソブチレン／アクリレートコポリマーの重量比の幅広い範囲で適用される。
【００５５】
図２で使用された略号は次の意味を有する。
0005551163.tif 000005
【図１】
0005551163.tif 000006
【図２】
0005551163.tif 000007